(57)【要約】      （修正有）【課題】静電気の発生が抑制されたこたつ用繊維製品を提供する。【解決手段】こたつの熱を逃がさないよう、こたつ用繊維製品であって、導電糸を含み、導電糸が、カーボンを含有するポリエステル成分を含む複合繊維であり、また、起毛加工が施された布帛を含み、該布帛に導電糸が含まれ、導電糸の混率が布帛重量に対して０．７〜１０重量％の範囲内であり、前記布帛の起毛加工が施された面において、摩擦帯電圧（ウール生地との摩擦）が２７００Ｖ以下であり、前記布帛において、構成繊維の９０重量％以上がポリエステル繊維であり、前記布帛を裏生地として、さらに表生地および中綿を含み、その際、前記裏生地のこたつ側の面に起毛加工が施されており、こたつ用繊維製品において、構成繊維の９０重量％以上がポリエステル繊維であることを特徴とする。【選択図】なし【特許請求の範囲】
【請求項１】
こたつ用繊維製品であって、導電糸を含むことを特徴とするこたつ用繊維製品。
【請求項２】
前記導電糸が、カーボンを含有するポリエステル成分を含む複合繊維である、請求項１に記載のこたつ用繊維製品。
【請求項３】
こたつ用繊維製品が、起毛加工が施された布帛を含み、かつ該布帛に導電糸が含まれる、請求項１または請求項２に記載のこたつ用繊維製品。
【請求項４】
前記布帛の起毛部に前記導電糸が含まれる、請求項３に記載のこたつ用繊維製品。
【請求項５】
前記布帛が編物である、請求項３または請求項４に記載のこたつ用繊維製品。
【請求項６】
前記布帛において、前記導電糸の混率が布帛重量に対して０．７〜１０重量％の範囲内である、請求項３〜５のいずれかに記載のこたつ用繊維製品。
【請求項７】
前記布帛の起毛加工が施された面において、摩擦帯電圧（ウール生地との摩擦）が２７００Ｖ以下である、請求項３〜６のいずれかに記載のこたつ用繊維製品。
【請求項８】
前記布帛において、構成繊維の９０重量％以上がポリエステル繊維である、請求項３〜７のいずれかに記載のこたつ用繊維製品。
【請求項９】
前記布帛を裏生地として、さらに表生地および中綿を含む、請求項３〜８のいずれかに記載のこたつ用繊維製品。
【請求項１０】
前記裏生地のこたつ側の面に起毛加工が施されている、請求項９に記載のこたつ用繊維製品。
【請求項１１】
こたつ用掛け布団において、構成繊維の９０重量％以上がポリエステル繊維である、請求項１〜９のいずれかに記載のこたつ用繊維製品。
【発明の詳細な説明】
【技術分野】
【０００１】
本発明は、静電気の発生が抑制されたこたつ用繊維製品に関する。
【背景技術】
【０００２】
従来、こたつの熱を逃がさないよう、こたつ用掛け布団など種々のこたつ用繊維製品が提案されている（例えば特許文献１、特許文献２参照）。
一方、近年では、こたつ用掛け布団として、洗濯後に乾燥しやすく取扱い性が良好であるという理由からポリエステル繊維を使用することが多くなっている。また、保温性を得るために、こたつ用掛け布団のこたつ側となる裏生地に、起毛加工が施された布帛がよく使われている。
【０００３】
しかしながら、人がこたつに入ったときに、かかる裏生地とセーター、スカートなどの衣服との摩擦により、また、ペットがこたつに出入りするときにかかる裏生地との摩擦により静電気が発生し不快であるという問題があった。特に、こたつ用掛け布団がポリエステル繊維を多く含む場合、静電気が発生しやすい傾向にあった。
【先行技術文献】
【特許文献】
【０００４】
【特許文献１】実用新案登録第３０６８１９９号公報
【特許文献２】実用新案登録第３０６５９１６号公報
【発明の概要】
【発明が解決しようとする課題】
【０００５】
本発明は上記の背景に鑑みなされたものであり、その目的は、静電気の発生が抑制されたこたつ用繊維製品を提供することにある。
【課題を解決するための手段】
【０００６】
本発明者は上記の課題を達成するため鋭意検討した結果、こたつ用繊維製品に導電糸を含ませることにより、静電気の発生が抑制されたこたつ用繊維製品が得られることを見出し、さらに鋭意検討を重ねることにより本発明を完成するに至った。
【０００７】
かくして、本発明によれば「こたつ用繊維製品であって、導電糸を含むことを特徴とするこたつ用繊維製品。」が提供される。
その際、前記導電糸が、カーボンを含有するポリエステル成分を含む複合繊維であることが好ましい。また、こたつ用繊維製品が、起毛加工が施された布帛を含み、かつ該布帛に導電糸が含まれることが好ましい。また、前記布帛の起毛部に前記導電糸が含まれることが好ましい。また、前記布帛が編物であることが好ましい。また、前記布帛において、前記導電糸の混率が布帛重量に対して０．７〜１０重量％の範囲内であることが好ましい。また、前記布帛の起毛加工が施された面において、摩擦帯電圧（ウール生地との摩擦）が２７００Ｖ以下であることが好ましい。また、前記布帛において、構成繊維の９０重量％以上がポリエステル繊維であることが好ましい。また、前記布帛を裏生地として、さらに表生地および中綿を含むことが好ましい。その際、前記裏生地のこたつ側の面に起毛加工が施されていることが好ましい。また、こたつ用繊維製品において、構成繊維の９０重量％以上がポリエステル繊維であることが好ましい。
【発明の効果】
【０００８】
本発明によれば、静電気の発生が抑制されたこたつ用繊維製品が得られる。
【発明を実施するための形態】
【０００９】
以下、本発明の実施の形態について詳細に説明する。まず、本発明のこたつ用繊維製品は、電気こたつ近辺で使用される繊維製品であり、こたつを覆って使用されるカバー、裏生地と表生地と中綿とを含む掛け布団だけでなく、敷き布団、側地、毛布、シーツを含む。
【００１０】
本発明のこたつ用繊維製品には導電糸が含まれる。こたつ用繊維製品に導電糸が含まれることにより、静電気の発生が抑制される。
かかる導電糸としては、特に限定されないが、カーボンを含有するポリエステル成分を含む複合繊維であることが好ましい。特に、カーボンを含有する（好ましくはカーボンを１０〜４０重量％含有する）ポリエステル成分を芯部に配し、ポリエステル成分またはナイロン成分を鞘部に配した芯鞘型複合繊維が、優れた導電性を有し、かつ外観も損なわれず好ましい。特に鞘部に、酸化チタンをポリエステル重量対比２．０〜４．０重量％含有するポリエステル成分を配した芯鞘型複合繊維が好ましい。
前記導電糸において、総繊度は特に限定されるものではないが、３０〜１２０ｄｔｅｘの範囲がよく、また、単糸繊度は、特に限定されるものではないが、１．０〜１０．０ｄｔｅｘの範囲がよい。
前記導電糸として、市販のものでは、例えば帝人（株）製「Ｂ−ＴＣＦ」などが例示される。
【００１１】
本発明のこたつ用繊維製品において導電糸が配される箇所は限定されないが、こたつ用繊維製品が起毛加工を施された布帛を含み、かつ該布帛に導電糸が含まれることが好ましい。
その際、前記布帛の起毛部に前記導電糸が含まれると、優れた導電性が得られ好ましい。
前記布帛において、布帛組織は限定されず、編物、織物、不織布、フィルム状物いずれでもよいが、ソフトな風合いを有する点で編物が好ましい。
また、前記布帛において、前記導電糸の混率が布帛重量に対して０．７〜１０重量％（より好ましくは０．８〜３．５重量％）の範囲内であることが好ましい。該混率が０．７重量％よりも小さいと、導電性が低下するおそれがある。逆に、該混率が１０重量％よりも大きいと風合いが損なわれるおそれがある。
【００１２】
前記布帛において、導電糸以外の構成繊維として限定はないが、ポリエステル繊維が好ましい。特に前記布帛を構成する繊維の９０重量％以上がポリエステル繊維であることが好ましい。
かかるポリエステル繊維を形成するポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。かかるポリエステルには共重合成分を有していてもよい。また、かかるポリエステルは再生ポリエステルであってもよい。かかる再生ポリエステルには、ペットボトルを原料とし、加熱して溶融また溶剤により溶解してペレット化し、再度、溶融紡糸することなどにより得られる再生ポリエステル、およびケミカルリサイクルにより得られる再生ポリエステルを含む。また、バイオマスすなわち生物由来の物質を原材料として得られたモノマー成分を使用してなるポリエチレンテレフタレート、ポリ乳酸、ステレオコンプレックスポリ乳酸であってもよい。さらには、特開２００４−２７００９７号公報や特開２００４−２１１２６８号公報に記載されているような、特定のリン化合物およびチタン化合物を含む触媒を用いて得られたポリエステルでもよい。
【００１３】
前記ポリエステル中には、必要に応じて、難燃剤、艶消し剤、微細孔形成剤、カチオン可染剤、着色防止剤、熱安定剤、蛍光増白剤、着色剤（例えば黒色）、帯電防止剤、吸湿剤、抗菌剤、マイナスイオン発生剤等を１種又は２種以上を添加してもよい。
前記のポリエステル繊維において、総繊度が３０〜１０００ｄｔｅｘの範囲内であることが好ましい。また、単繊維繊度が０．１〜５．０ｄｔｅｘ、フィラメント数が３０〜３００本のマルチフィラメント（長繊維）であることが好ましい。糸条の形態としては、短繊維でもよいし長繊維（マルチフィラメント）でもよいが、後者が好ましい。かかる長繊維には仮撚捲縮加工が施されていることが好ましい。さらには、撚糸や空気加工が施されていてもよい。単繊維の横断面形状も特に限定されるものではなく、通常の丸型だけでなく、扁平、くびれ付き扁平、三角、Ｙ型、Ｔ型、Ｕ型などの異型であってもよい。
【００１４】
前記のような起毛加工が施された布帛の製造方法としては、例えば、常法により例えば、織編物を製編職した後、エメリー起毛機や針布起毛機などを用いて起毛加工を施す方法が例示される。その際、地組織部とループパイル部とを有する織編物のループパイル部にエメリー起毛機や針布起毛機などを用いて起毛加工を施してもよいしシャーリングを施してもよい。さらには、通常の染色加工、減量加工、カレンダー加工、エンボス加工、蓄熱加工、吸汗加工、マイナスイオン加工などを適宜施してもよい。
かかる布帛の起毛加工が施された面において、摩擦帯電圧（ウール生地との摩擦）が２７００Ｖ以下であることが好ましい。
【００１５】
本発明のこたつ用繊維製品において、その構造は特に限定されず、一枚物の布帛でもよいし、内部に中綿を有する布団でもよい。厚さについても限定はない。なかでも、前記布帛を裏生地として、さらに表生地および中綿を含むことが好ましい。その際、前記裏生地のこたつ側の面に起毛加工が施されていることが好ましい。
かかる裏生地および表生地および中綿を含むこたつ用掛け布団において、構成繊維の９０重量％以上が前記のようなポリエステル繊維であると、洗濯後に乾燥しやすく取扱い性が良好となり好ましい。
本発明のこたつ用掛け布団は導電糸を含んでいるので、静電気の発生が抑制される。
【実施例】
【００１６】
次に本発明の実施例及び比較例を詳述するが、本発明はこれらによって限定されるものではない。なお、実施例中の各測定項目は下記の方法で測定した。
（１）摩擦帯電圧
ＪＩＳ  Ｌ０２１７  １０３法により洗濯した後と前で、ＪＩＳ  Ｌ１０９４により摩擦帯電圧（Ｖ）を測定した。
【００１７】
［実施例１］
ポリエチレンテレフタレートを常法により紡糸、延伸仮撚してポリエチレンテレフタレートマルチフィラメント仮撚加工糸８４ｄＴｅｘ／３６ｆｉｌを得て地組織の糸条とし同様にポリエチレンテレフタレートマルチフィラメント仮撚加工糸８４ｄＴｅｘ／７２ｆｉｌを得てループパイル組織の糸条とした。また、導電糸として、芯部にカーボンを２７ｗｔ％練り込んだポリエチレンテレフタレートを、鞘部に酸化チタンを２．７ｗｔ％含有したポリエチレンテレフタレートを使用し、断面比率が（芯：鞘）１：９となるように芯鞘型断面となるように紡糸、延伸を行い、導電糸３３デシテックス１２フィラメントを得た。
【００１８】
次いで、ポリエチレンテレフタレートマルチフィラメント仮撚加工糸８４ｄＴｅｘ／３６ｆｉｌを地組織とし、ポリエチレンテレフタレートマルチフィラメント仮撚加工糸８４ｄＴｅｘ／７２ｆｉｌ、及び、ポリエチレンテレフタレートマルチフィラメント仮撚加工糸８４ｄＴｅｘ／７２ｆｉｌと導電糸３３デシテックス１２フィラメントとの合撚糸とをループパイル組織に５：１となるように配置し（導電糸混率３重量％）、丸編地を編成し、ついで、常法の染色仕上加工を施し、導電糸を配置している面に起毛加工を施し、編物を得た。
【００１９】
次いで、常法の製造方法で得たポリエステル織物を表地とし、常法で得たポリエステル不織布を中綿とし、起毛編物の起毛した面がこたつの内側となるように裏地として、縫製を行いこたつ用掛け布団を得た。
かくして得られたこたつ用掛け布団は、人と摩擦が多い面である裏面の摩擦帯電圧（綿布）が洗濯前で経１６００Ｖ／緯１５００Ｖ、洗濯１０回後で経１５００Ｖ／緯１７００Ｖであり、摩擦帯電圧（毛布）が洗濯前で経１９００Ｖ／緯１９００Ｖ、洗濯１０回後で経２０００Ｖ／緯１９００Ｖであり、良好な静電気抑制効果を有していた。
【００２０】
［比較例１］
実施例１において、導電糸混率を０．５％とした以外は実施例１と同様にした。
かくして得られたこたつ掛けカバーは、摩擦帯電圧（綿布）が洗濯前で経３１００Ｖ／緯３２００Ｖ、洗濯１０回後で経３３００Ｖ／緯３３００Ｖであり、摩擦帯電圧（毛布）が洗濯前で経３９００Ｖ／緯３８００Ｖ、洗濯１０回後で経３８００Ｖ／緯４０００Ｖであり、実施例１で得られたものと比べ静電気抑制効果は十分ではなかった。
【００２１】
［比較例２］
実施例１において、導電糸混率を０％とし、染色加工を実施した後、常法の制電後加工を実施した以外は実施例１と同様にした。
かくして得られたこたつ掛けカバーは、摩擦帯電圧（綿布）が洗濯前で経１３００Ｖ／緯１５００Ｖ、洗濯１０回後で経５５００Ｖ／緯５８００Ｖであり、摩擦帯電圧（毛布）が洗濯前で経１６００Ｖ／緯１７００Ｖ、洗濯１０回後で経６０００Ｖ／緯５８００Ｖであり、静電気抑制効果の洗濯耐久性が十分ではなかった。
【産業上の利用可能性】
【００２２】
本発明によれば、静電気の発生が抑制されたこたつ用繊維製品が提供され、その工業的価値は極めて大である。